폴리 옥시 프로필렌 ( 2 . 2 ) - 2 , 2 - 비스 ( 4 - 히드록시 페닐 ) 프로판 560 질 량부 , 폴리 옥시 에틸렌 ( 2 . 2 ) - 2 , 2 - 비스 ( 4 - 히드록시 페닐 ) 프로판 250 질 량부 , 테레프탈산 300 질 량부 , 및 티타늄 테트라 부 톡 시드 2 질 량부 를 , 유리제 4 리터 의 4 구 플라스크 에 넣 었 다 . 이 4 구 플라스크 에 온도계 , 교반 막대 , 콘덴서 및 질소 도입 관 을 장착 하 고 , 맨틀 히터 내 에 두 었 다 . 질소 분위기 하 에서 , 230 ℃ 로 7 시간 반응 시켰 다 . 그 후 , 160 ℃ 까지 냉각 하 고 , 무수 프탈산 30 질 량부 를 첨가 하 여 2 시간 반응 시켰 다 .